ОТВЕРЖДАЕМЫЕ КОМПОЗИЦИИ

1. Отверждаемая композиция эпоксидной смолы, включающая:
(A) композицию эпоксидной смолы, включающую смесь:
(A1) по меньшей мере одной твердой эпоксидной смолы,
(A2) по меньшей мере одной новолачной эпоксидной смолы, и
(A3) по меньшей мере одной циклоалифатической эпоксидной смолы;
(B) по меньшей мере один ангидридный отвердитель;
(C) по меньшей мере один наполнитель; и
(D) необязательно по меньшей мере один катализатор или по меньшей мере один ускоритель.
2. Отверждаемая композиция эпоксидной смолы по п. 1, в которой твердая эпоксидная смола представляет собой эпоксидную смолу типа бисфенол А.
3. Отверждаемая композиция эпоксидной смолы по п. 2, в которой эпоксидная смола типа бисфенол А имеет температуру размягчения не меньше, чем приблизительно 50°C, и эквивалентную массу эпоксида от приблизительно 400 до приблизительно 600.
4. Отверждаемая композиция эпоксидной смолы по п. 1, в которой новолачная эпоксидная смола представляет собой конденсат фенола с формальдегидом, который получен в кислой среде.
5. Отверждаемая композиция эпоксидной смолы по п. 4, в которой новолачная эпоксидная смола представляет собой новолак фенола, новолак бисфенола А, новолак крезола или их смесь.
6. Отверждаемая композиция эпоксидной смолы по п. 1, в которой циклоалифатическая эпоксидная смола представляет собой углеводородное соединение, содержащее по меньшей мере одну неарильную углеводородную кольцевую структуру, а также по меньшей мере одну эпоксигруппу.
7. Отверждаемая композиция эпоксидной смолы по п. 1, в которой ангидридный отвердитель представляет собой соединение, имеющее ангидридную функциональную группу, предназначенную для взаимодействия с эпоксидной группой для образования связи с ней, а также предназначенную для увеличения полимерной цепи.
8. Отверждаемая композиция эпоксидной смолы по п. 1, в которой наполнитель представляет собой неорганический наполнитель, выбираемый из группы, состоящей из окиси алюминия, кремнезема, волластонита, талька, кварца, слюды или их смесей; или в которой наполнитель представляет собой неорганический огнезащитный наполнитель, выбираемый из группы, состоящей из трехгидроокиси алюминия, гидроокиси магния, бемита или их смесей.
9. Отверждаемая композиция эпоксидной смолы по п. 1, в которой концентрация твердой эпоксидной смолы составляет от приблизительно 5% мас. до приблизительно 16% мас.; в которой концентрация новолачной эпоксидной смолы составляет от приблизительно 2,5% мас. до приблизительно 11% мас.; в которой концентрация циклоалифатической эпоксидной смолы составляет от приблизительно 1% мас. до приблизительно 8% мас.; в которой концентрация ангидридного отвердителя составляет от приблизительно 6,5% мас. до приблизительно 15,5% мас.; и в которой концентрация наполнителя составляет от приблизительно 60% мас. до приблизительно 80% мас.
10. Отверждаемая композиция эпоксидной смолы по п. 1, в которой концентрация катализатора или ускорителя составляет от приблизительно 0,01% мас. до приблизительно 1% мас. в расчете на массу отвердителя.
11. Изолятор для газоизолированного распределительного устройства высокого напряжения, полученный из композиции по п. 1.
12. Способ получения отверждаемой композиции эпоксидной смолы, включающий смешивание:
(A) композиции эпоксидной смолы, включающей смесь:
(A1) по меньшей мере одной твердой эпоксидной смолы,
(A2) по меньшей мере одной новолачной эпоксидной смолы, и
(A3) по меньшей мере одной циклоалифатической эпоксидной смолы;
(B) по меньшей мере одного ангидридного отвердителя;
(C) по меньшей мере одного наполнителя; и
(D) необязательно по меньшей мере одного катализатора или по меньшей мере одного ускорителя.
13. Процесс получения изолятора для газоизолированного распределительного устройства высокого напряжения, включающий стадии:
(I) смешивания и дегазации
(A) композиции эпоксидной смолы, включающей смесь:
(A1) по меньшей мере одной твердой эпоксидной смолы,
(A2) по меньшей мере одной новолачной эпоксидной смолы, и
(A3) по меньшей мере одной циклоалифатической эпоксидной смолы;
(B) по меньшей мере одного ангидридного отвердителя;
(C) по меньшей мере одного наполнителя; и
(D) необязательно по меньшей мере одного катализатора или по меньшей мере одного ускорителя; и
(II) отверждения смеси при температуре от приблизительно 100°C до приблизительно 170°C.
14. Изолятор для газоизолированного распределительного устройства высокого напряжения, изготовленный способом по п. 13.